【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
ピン部品が箱部品の第二のねじ部分と噛み合うように適合された第一のねじ部分を有する、ピン部品および箱部品；
ピン部品および箱部品の少なくとも１つのねじ部分上に沈着される第一のコーティング組成物であって、
重合体、
約０．５〜１５重量％の重合体用弗素含有改質剤、
約５〜１５重量％の、Ｚｎ、Ｃａ、Ｍｇ、Ｓｒ、Ａｌ、燐酸塩官能基、モリブデン酸塩官能基、ホスホモリブデン酸官能基、およびホスホ珪酸塩官能基の少なくとも１種を含んでなる腐食抑制剤、並びに
約１０〜１５重量％の約１０ｎｍ〜１０μｍの間の範囲にわたる平均直径を有する無機粒子
を含んでなり、第一のコーティング組成物の残部は重合体から構成されそして各成分の百分率は第一のコーティング組成物の合計重量を基準とする、第一のコーティング組成物  
を含んでなる、ねじ込み継手。
【請求項２】
重合体がエポキシ類およびポリイミド類よりなる群から選択され、
重合体用弗素含有改質剤がペルフルオロポリエーテルを含み、
抗腐食化合物がオルト燐酸珪酸ストロンチウムカルシウム亜鉛水和物化合物、オルト燐酸ポリ燐酸珪酸ストロンチウムアルミニウムカルシウム亜鉛水和物、オルト燐酸モリブデンアルミニウム亜鉛水和物、ニトロイソフタル酸亜鉛、およびホスホモリブデン酸亜鉛よりなる群から選択され、
無機粒子が酸化亜鉛を含む
請求項１のねじ込み継手。
【請求項３】
重合体がエポキシ類およびポリイミド類よりなる群から選択される請求項１〜２のいずれか一項のねじ込み継手。
【請求項４】
重合体用弗素含有改質剤がペルフルオロポリエーテルを含み、好適にはペルフルオロポリエーテルが重合体と化学的に反応して重合体およびペルフルオロポリエーテルの間の複数の共有結合を生成し、より好適にはペルフルオロポリエーテルが重合体と縮合可能である、請求項１、３のいずれか一項のねじ込み継手。
【請求項５】
第一のコーティング組成物が単一層を含んでなる、請求項１〜４のいずれか一項のねじ込み継手。
【請求項６】
酸化亜鉛の平均直径が約１０〜３００ｎｍの間の範囲にわたる、請求項１〜５のいずれか一項のねじ込み継手。
【請求項７】
第一のコーティング組成物が約３〜３０重量％の固体潤滑剤をさらに含んでなり、好適には固体潤滑剤が高密度ポリエチレン（ＨＤＰＥ）、ポリテトラフルオロエチレン（ＰＴＦＥ）、グラファイト、および二硫化モリブデン（ＭｏＳ2）の少なくとも１種を含んでなる、請求項１〜６のいずれか一項のねじ込み継手。
【請求項８】
第一のコーティング組成物が無機強化剤をさらに含んでなり、好適には無機強化剤が約３００ｎｍより小さい平均直径を有し、より好適には無機強化剤が第一のコーティング組成物の合計重量を基準として、約５〜１０重量％の範囲にわたる量で存在し、最も好適には強化剤が炭化珪素（ＳｉＣ）、二酸化チタン（ＴｉＯ2）、酸化アルミニウム（Ａｌ2Ｏ3）、および二酸化珪素（ＳｉＯ2）の少なくとも１種を含んでなる、請求項１〜７のいずれか一項のねじ込み継手。
【請求項９】
第一のコーティング組成物が
約３〜８重量％の亜鉛、
約１〜５重量％の燐酸亜鉛（ＩＩ）、
約１〜５重量％のカーボンブラック、および
約１０〜２０重量％のポリジメチルシロキサン
の少なくとも１種をさらに含んでなり、それぞれの量が第一のコーティング組成物の合計重量を基準とする、請求項１〜８のいずれか一項のねじ込み継手。
【請求項１０】
第一のコーティング組成物の摩耗係数が約２．０ｅ−６ｍｍ3／Ｎｍより小さい、請求項１〜９のいずれか一項のねじ込み継手。
【請求項１１】
第一のコーティング組成物が約３〜３０重量％の固体潤滑剤をさらに含み、
ａ）第一のコーティング組成物の摩擦係数が約０．０３〜０．１０の間の範囲にわたるか、または
ｂ）コーティングがＡＳＴＭ  Ｂ１１７に従い試験して約１０００時間の露呈まで実質的に腐食を示さない、
請求項１〜５のいずれか一項のねじ込み継手。
【請求項１２】
乾燥膜潤滑剤を含んでなる第二のコーティング層がピンおよび箱部品の少なくとも１つのねじ部分上に沈着される、請求項１〜１１のいずれか一項のねじ込み継手。
【請求項１３】
第二のコーティング組成物が
約４〜１６重量％のポリテトラフルオロエチレン（ＰＴＦＥ）、
約８〜２４重量％の反応性エポキシ、
約１〜６重量％の二酸化チタン、および
溶媒
を含んでなり、各成分の量は第二のコーティング組成物の合計重量を基準とする、請求項１２のねじ込み継手。
【請求項１４】
第一および第二のコーティングの厚さがほぼ等しい、請求項１２〜１３のいずれか一項のねじ込み継手。
【請求項１５】
第一のコーティング組成物がピン部品上に沈着されそして第二のコーティング組成物が箱部品上に沈着される、請求項１２〜１４のいずれか一項のねじ込み継手。
【請求項１６】
ピンおよび箱部品が金属製である、請求項〜１４のいずれかのねじ込み継手。
【請求項１７】
第一および第二のコーティング層の合計厚さが約８０μｍより薄く、好適には第一のコーティングが約４０μｍより薄い厚さを有する、請求項１２〜１３いずれか一項のコーティング組成物。
【請求項１８】
第二のコーティングが約３０μｍより薄い厚さを有する、請求項１２〜１７のいずれか一項のコーティング組成物。
【請求項１９】
ピン部品が箱部品の第二のねじ部分と噛み合うように適合された第一のねじ部分を有し、ピンまたは箱部品の少なくとも１つの表面がサンドブラストされており；
更に
エポキシ、および
箱部品のねじ部分上に沈着される第二のコーティング組成物であって、
約４〜１６重量％のポリテトラフルオロエチレン（ＰＴＦＥ）、
約８〜２４重量％の反応性エポキシ、
約１〜６重量％の二酸化チタン、および
溶媒
を含んでなり、各成分の量は第二のコーティング組成物の合計重量を基準と
する第二のコーティング組成物
を含んでなる、請求項２のねじ込み継手。
【請求項２０】
第一のコーティング組成物が約３〜３０重量％の固体潤滑剤をさらに含んでなり、好適には固体潤滑剤が高密度ポリエチレン（ＨＤＰＥ）、ポリテトラフルオロエチレン（ＰＴＦＥ）、グラファイト、および二硫化モリブデン（ＭｏＳ2）の少なくとも１種を含んでなる、請求項１９のねじ込み継手。
【請求項２１】
ピン部品が箱部品の第二のねじ部分と噛み合うように適合された第一のねじ部分を有する、ピン部品および箱部品を用意し；
重合体、
約０．５〜１５重量％の重合体用弗素含有改質剤、
約５〜１５重量％の、Ｚｎ、Ｃａ、Ｍｇ、Ｓｒ、Ａｌ、燐酸塩官能基、モリブデン酸塩官能基、ホスホモリブデン酸官能基、およびホスホ珪酸塩官能基の少なくとも１種を含んでなる腐食抑制剤、並びに
約１０〜１５重量％の約１０ｎｍ〜１０μｍの間の範囲にわたる平均直径を有する無機粒子
を含んでなる第一のコーティング組成物であって、第一のコーティング組成物の残部は重合体から構成されそして各成分の百分率は第一のコーティング組成物の合計重量を基準とする第一のコーティング組成物を用意し；
乾燥膜潤滑剤を含んでなる第二のコーティング組成物を用意し；そして
第一および第二のコーティングの各々をピンおよび箱部品の少なくとも１つの少なくともねじ部分上に適用する
ことを含んでなる、ねじ込み継手を保護する方法。
【請求項２２】
重合体がエポキシ類およびポリイミド類よりなる群から選択される、請求項２１の方法。
【請求項２３】
重合体用改質剤がペルフルオロポリエーテルを含んでなり、好適にはペルフルオロポリエーテルが重合体と化学的に反応して重合体およびペルフルオロポリエーテルの間の複数の共有結合を生成し、更に好適にはペルフルオロポリエーテルが重合体と縮合可能である、請求項２１〜２２のいずれか一項の方法。
【請求項２４】
第一のコーティング組成物が単一層を含んでなる、請求項２１〜２３のいずれか一項の方法。
【請求項２５】
無機粒子が約１０〜３００ｎｍの間の範囲にわたる平均直径を有する酸化亜鉛を含んでなる、請求項２１〜２４のいずれか一項の方法。
【請求項２６】
第一のコーティング組成物が約３〜３０重量％の固体潤滑剤をさらに含んでなり、好適には固体潤滑剤が高密度ポリエチレン（ＨＤＰＥ）、ポリテトラフルオロエチレン（ＰＴＦＥ）、グラファイト、および二硫化モリブデン（ＭｏＳ2）の少なくとも１種を含んでなる請求項２１〜２５のいずれか一項の方法。
【請求項２７】
第一のコーティング組成物が無機強化剤をさらに含んでなり、好適には無機強化剤が約３００ｎｍより小さい平均直径を有し、より好適に無機強化剤が第一のコーティング組成物の合計重量を基準として、約５〜１０重量％の範囲にわたる量で存在し、最も好適には強化剤が炭化珪素（ＳｉＣ）、二酸化チタン（ＴｉＯ2）、酸化アルミニウム（Ａｌ2Ｏ3）、および二酸化珪素（ＳｉＯ2）の少なくとも１種を含んでなる、請求項２１〜２６のいずれか一項の方法。
【請求項２８】
第一のコーティング組成物が
約３〜８重量％の亜鉛、
約１〜５重量％の燐酸亜鉛（ＩＩ）、
約１〜５重量％のカーボンブラック、および
約１０〜２０重量％のポリジメチルシロキサン
の少なくとも１種をさらに含んでなり、それぞれの量が第一のコーティング組成物の合計重量を基準とする、請求項２１〜２７のいずれか一項の方法。
【請求項２９】
第一のコーティング組成物がピン部品上に沈着されそして第二のコーティング組成物が箱部品上に沈着される、請求項２１〜２８のいずれか一項の方法。
【請求項３０】
乾燥膜潤滑剤が重合体マトリックスおよび溶媒内に分散された固体潤滑剤を含んでなり、好適には乾燥膜潤滑剤が自己潤滑性膜および金属合金の少なくとも１種を含んでなる、請求項２１〜２９のいずれか一項の方法。
【請求項３１】
第二のコーティング組成物が
約４〜１６重量％のポリテトラフルオロエチレン（ＰＴＦＥ）、
約８〜２４重量％の反応性エポキシ、
約１〜６重量％の二酸化チタン、および
溶媒
を含んでなり、各成分の量は第二のコーティング組成物の合計重量を基準とする、および／または
第一および第二のコーティング組成物の厚さがほぼ等しい、および／または
第一および第二のコーティング組成物の少なくとも１つを約１５０℃より低い温度において硬化することをさらに含んでなる、および／または
ピンおよび箱部品が金属製である、および／または
ピンおよび箱部品の表面に対するコーティングの接着性を改良するために該ピンおよび箱部品の少なくとも１つが表面処理にかけられ、好適には表面処理がサンドブラスティング、燐酸塩処理、および銅メッキの少なくとも１つを含んでなる、
請求項２１〜３０のいずれか一項の方法。